СТЕКЛО
GLASS

Изобретение относится к области технологии силикатов, а именно к составам стекол, которые могут быть использованы в производстве тарных стеклоизделий, посуды.
2
2
3
2
Известно стекло, содержащее, мас.%: SiO 62,6-76,4; AlO 3,8-8,6; MgO 10,7-11,8; CaO 5,6-7,1; ZrO 1,8-4,2; BeO 1,7-5,7 [1].
Задача изобретения состоит в повышении термостойкости стекла.
2
2
3
2
2
2
3
2
Технический результат достигается тем, что в стекле, содержащем SiO, AlO, MgO, CaO, ZrO, BeO, компоненты находятся при следующем соотношении, мас.%: SiO 45,5-47,0; AlO 9,0-11,0; MgO 12,0-14,0; CaO 1,0-2,0; ZrO 23,0-27,0; BeO 3,0-5,0.
В таблице приведены составы стекла.
Таблица
Компоненты
Состав, мас.%:
1
2
3
SiO<sub>2</sub>
47,0
47,0
45,5
Al<sub>2</sub>O<sub>3</sub>
11,0
10,0
9,0
MgO
14,0
13,0
12,0
CaO
2,0
1,0
1,5
ZrO<sub>2</sub>
23,0
25,0
27,0
BeO
3,0
4,0
5,0
Термостойкость, °С
~200
~200
~200
Варку стекла осуществляют в электропечах при температуре 1550-1600°С.
Источники информации
1. SU 975615, 1983.